Procédé de préparation d’un précurseur ternaire poreux et sphérique, comprenant : l’introduction d’une solution métallique, d’ammoniac et d’une liqueur alcaline dans une cuve de réaction ayant une solution de base de réaction ayant une valeur de pH de 11,5 à 12,5, le lancement de l’agitation et le maintien de la valeur du pH dans la cuve de réaction à 11,5-12,5 pour un pastillage dans le but d’obtenir une particule primaire, la solution métallique étant obtenue par mélange d’un sel de nickel, d’un sel de cobalt et d’un sel de manganèse ; la mise en œuvre d’un pastillage de manière continue pour fabriquer l’agglomérat de particules primaires et former une particule secondaire ; dans le procédé, quand la particule secondaire croît jusqu’à une granulométrie cible, la réduction progressive d’une valeur de pH dans la cuve de réaction jusqu'à 11-11,5 et la réduction progressive de la vitesse d’agitation, simultanément, pour permettre à la particule secondaire de croître progressivement jusqu’à être poreuse et sphérique ; après que la particule secondaire a crû jusqu’à la granulométrie cible, l’élévation rapide de la valeur du pH dans la cuve de réaction jusqu'à 11,5-12,5 et son maintien pendant un temps prédéfini pour obtenir un précurseur intermédiaire ; et le post-traitement du précurseur intermédiaire pour obtenir le précurseur ternaire poreux et sphérique. Procédé de préparation du précurseur ternaire poreux et sphérique selon la revendication 1, dans lequel la granulométrie cible de la particule secondaire est de 10,1 de préférence, dans un procédé de formation de la particule secondaire, l’étape de réduction progressive de la valeur du pH dans la cuve de réaction jusqu'à 11-11,5 et réduction progressive de la vitesse d’agitation, simultanément, comprend : la régulation en conséquence de la valeur du pH à 11,5-12,5 et de la vitesse d’agitation à 450-550 tr/min quand la granulométrie de la particule secondaire est D50 ≤ 3,5 μm ; la régulation en conséquence de la valeur du pH à 11,5-11,8 et de la vitesse d’agitation à 300 à 450 tr/min quand la granulométrie de la particule secondaire est 3,5 Procédé de préparation du précurseur ternaire poreux et sphérique selon la revendication 1, comprenant en outre : l’ajout d’un composé contenant M dans la solution métallique avant mélange de la solution métallique et de la liqueur alcaline ; de préférence, le composé contenant M est l’un quelconque parmi le trioxyde de molybdène, le trioxyde de tungstène et le sulfate de zirconium ; et de préférence, 610 à 700 g du composé contenant M sont ajoutés dans chaque 800 à 900 l de la solution métallique. Procédé de préparation du précurseur ternaire poreux et sphérique selon la revendication 3, dans lequel une formule chimique du précurseur ternaire poreux et sphérique est Ni x Co y Mn z M w (OH) 2 , dans laquelle 0,92 ≤ x ≤ 0,97 ; 0,02 ≤ y ≤ 0,06 ; 0,01≤ z ≤ 0,02 ; 0,001 ≤ w ≤ 0,02 ; x + y + z + w = 1 ; de préférence, une aire spécifique du précurseur ternaire poreux et sphérique est de 13 à 15 m 2 /g ; de préférence, une densité après tassement du précurseur ternaire poreux et sphérique est de 2,05 à 2,30 g/cm 3 ; de préférence, une teneur en soufre du précurseur ternaire poreux et sphérique est de 1 500 à 1 800 ppm ; de préférence, le sel de nickel est l’un quelconque parmi le sulfate de nickel hexahydraté et le chlorure de nickel ; de préférence, le sel de cobalt est l’un quelconque parmi le sulfate cobalteux heptahydraté et le chlorure de cobalt ; et de préférence, le sel de manganèse est le sulfate de manganèse monohydraté. Procédé de préparation du précurseur ternaire poreux et sphérique selon la revendication 1, dans lequel un débit de la solution métallique introduite dans la cuve de réaction est de 20 à 40 l/h, et un débit de la liqueur alcaline introduite dans la cuve de réaction est de 8 à 18 l/h ; et/ou, une concentration de la solution métallique est de 1,6 à 2,2 mol/l ; et/ou, une concentration de l’ammoniac est de 1,8 à 3,2 g/l ; et/ou, la liqueur alcaline est une solution d’hydroxyde de sodium ; et de préférence, la concentration de la solution d’hydroxyde de sodium est de 6 à 12 mol/l ; et/ou, une vitesse d’agitation pour la formation de la particule primaire est maintenue à 450 à 550 tr/min ; et/ou, une durée de la réaction de nucléation pour former la particule primaire est de 3 à 7 h ; et/ou, le temps prédéfini est de 10 à 40 minutes. Procédé de préparation du précurseur ternaire poreux et sphérique selon la revendication 1, dans lequel la solution de base de réaction est obtenue par ajout d’ammoniac à de l’eau à température élevée sous agitation ; de préférence, la température élevée de l’eau est de 55 à 75 °C ; et de préférence, la vitesse d’agitation est maintenue à 450 à 500 tr/min. Précurseur ternaire poreux et sphérique, dans lequel le précurseur ternaire poreux et sphérique est préparé par le procédé de préparation du précurseur ternaire poreux et sphérique selon l’une quelconque des revendications 1 à 6. Matériau de cathode ternaire, comprenant un précurseur ternaire poreux et sphérique préparé par le procédé de préparation du précurseur ternaire poreux et sphérique selon l’une quelconque des revendications 1 à 6, ou comprenant le précurseur ternaire poreux et sphérique selon la revendication 7. Pièce polaire de cathode comprenant le matériau de cathode selon la revendication 8. Batterie comprenant la pièce polaire de cathode selon la revendication 9.